КРАСКА ДОРОЖНАЯ РАЗМЕТОЧНАЯ
ROAD MARKING PAINT

Изобретение относится к лакокрасочной промышленности, в частности к производству красок для проезжей части автомобильных дорог и аэродромов с асфальтовым, бетонным или асфальтобетонным покрытием.
Наиболее близким техническим решением по совокупности существенных признаков и достигаемому результату к изобретению является «Краска дорожная разметочная» по патенту РФ №235637, МПК С09D 133/04, содержащая, мас.ч.:
Акриловый пленкообразователь:
Сополимер метилметакрилата и бутилметакрилата -
смола «Дегалан LР 64/12»
12-15
Кальцитовый наполнитель:
35-50
Баритовый наполнитель:
Микробарит фракционированный «Мибари»
10-15
Пластификатор:
Хлорпарафин ХП-470
2,0-3,5
Органический растворитель:
Толуол
20-25
Этилацетат
3-5
Пигменты:
Диоксид титана
10-13
Загуститель:
Органическое производное монтмориллонита
«Бентоне SD-2»
0,1-0,2
Диспергатор:
Смесь натуральных фосфолипидов «Соя лецитин»
0,2-0,5
Противоседиментационное средство:
20%-ный раствор эмульсионной полиэтиленовой смолы
в ксилоле «М-П-А2000Х»
0,1-0,3
Недостатком известной краски является высокое водопоглощение пленкой краски (1,6-1,7%).
Задачей изобретения является создание краски дорожной разметочной с низким водопоглощением пленкой краски при сохранении остальных показателей на том же уровне.
Поставленная задача решается за счет того, что краска дорожная разметочная, включающая акриловый пленкообразователь - сополимер метилметакрилата и бутилметакрилата, кальцитовый наполнитель - тонкоизмельченный белый мрамор, «Омикарб» и микронизированный кальцитовый наполнитель «МК», баритовый наполнитель - микробарит фракционированный «Мибари», пластификатор - хлорпарафин ХП-470, органический растворитель -толуол и этилацетат, пигмент - диоксид титана, загуститель - органическое производное монтмориллонита «Бентоне SD-2», диспергатор - смесь натуральных фосфолипидов «Соя лецитин», противоседиментационное средство - 20%-ный раствор эмульсионной полиэтиленовой смолы в ксилоле «М-П-А 2000Х», в качестве акрилового пленкообразователя содержит сополимер метилметакрилата и бутилметакрилата - смолу DIANAL BR-116, в качестве пигмента она дополнительно содержит крон желтый и/или углерод технический, при следующем соотношении компонентов, мас.ч.:
Сополимер метилметакрилата и бутилметакрилата -
смола DIANAL BR-116
5-15
Кальцитовый наполнитель
33-50
Микробарит фракционированный «Мибари»
6-15
Хлорпарафин ХП-470
2,0-3,5
Толуол
3-25
Этилацетат
3-15
Диоксид титана
3-14
Крон желтый и/или
2-10
Углерод технический
0,3-2,0
Органическое производное монтмориллонита
«Бентоне SD-2»
0,05-0,5
Смесь натуральных фосфолипидов «Соя лецитин»
0,2-0,5
20%-ный раствор эмульсионной полиэтиленовой смолы
в ксилоле «М-П-А 2000Х»
0,1-0,3
Краска может дополнительно в качестве акрилового пленкообразователя содержать 50%-ный раствор сополимера бутилакрилата, стирола и метакриловой кислоты в смеси толуола и нефраса - сополимер марки «Акрокам-23» при содержании 10-16 мас.ч., а в качестве пластификатора дибутилфталат в количестве 0,4-1,0 мас.ч.
В краске дорожной разметочной в качестве акрилового пленкообразователя используются:
Сополимер метилметакрилата и бутилметакрилата - смола DIANAL BR-116 (лист спецификации Mitsubishi Rayon Co.ZTD, Япония).
Физико-механические характеристики
Смола DIANAL BR-116
Внешний вид
Гранулы белого цвета
Молекулярный вес, г/моль
45000
Температура стеклования, °С
50
Кислотное число, мгКОН/г
7
50%-ный раствор сополимера бутилакрилата, стирола и метакриловой кислоты в отношении (37,8-38,8):(58,5-59,5):2,7 в смеси толуола и нефраса - сополимер марки «Акрокам-23» по ТУ 2216-197-07507802-2003.
Физико-механические характеристики
Массовая доля нелетучих веществ, %
50
Условная вязкость, с
40-150
Массовая доля остаточного мономера, %
2
Цвет по йодометрической шкале мг J<sub>2</sub>/100 cм<sup>3</sup>
10
В качестве кальцитового наполнителя используются:
Тонкоизмельченный белый мрамор высокой чистоты «Омикарб» марок «Омикарб 2-GU.5-GU.5-UR.15-GU» (приложение: лист спецификации) со следующими физико-механическими характеристиками:
Химический состав СаСО<sub>3</sub>
>98%
Fe<sub>2</sub>O<sub>3</sub>
<0.15%
Остаток, нерастворимый в НСl
<2,0%
Плотность
2,7 г/см<sup>3</sup>
Показатель преломления
1,59
Твердость по Моосу
3
Средний размер частиц
2,5-27 мкм
Белизна
94,5-96,5%
Показатель рН
9
Маслоемкость
13-19 г/100 г
Микронизированный кальцитовый наполнитель МК-10 и МК-40:
Физико-механические характеристики
МК-10
МК-40
Химический состав, %
СаСО<sub>3</sub>, не менее
97
97
MgO, не более
0,15
0,15
SiO<sub>2</sub>, нe более
0,15
0,15
Fe<sub>2</sub>О<sub>3</sub>+Аl<sub>2</sub>О<sub>3</sub>, не более
0,12
0,12
Массовая доля летучих веществ, % не более
0,2
0,2
Показатель рН
8-9
8-9
Количество частиц размером не менее 5 мкм
70
25
Показатель белизны, условные единицы
94
94
В качестве баритового наполнителя используется микробарит фракционированный «Мибари» марок «Мибари» 15-96, 10-96, 05-96, 01-96, 15-98, 10-98, 05-98, 03-98 по ТУ 1769-002-40705684-2001 со следующими физико-механическими характеристиками (приложение: лист спецификации):
Химический состав
BaSO<sub>4</sub>
97-99%
СаСО<sub>3</sub>
0,2-0,5%
Fе<sub>2</sub>O<sub>3</sub>
0,04-0,1%
SiO<sub>2</sub>
0,5-2,0%
Плотность
4,3 г/см<sup>3</sup>
Твердость по Моосу
3
Показатель рН
8-9
Белизна
97,5-98%
Средний размер частиц
3-15 мкм
Маслоемкость
7-15 г/100 г
Количество частиц не менее 2 мкм
30%
Насыпная плотность
1,2 г/л
Яркость
96%
В качестве пигмента в краске дорожной разметочной используются: диоксид титана CR-02 по ТУ 6-10-01650-92; диоксид титана «Кронос 2190» и «Кронос 2310» (приложение: лист спецификации):
Физико-механические характеристики
Кронос 2190
Кронос 2310
Яркость белого лака, %
97,3
98,2
Дисперсность по гриндометру, мкм
6,8
6,8
Показатель рН
7,8
7,9
Содержание рутильной формы, %
98,9
99,9
Диоксид титана, обработанный смесью диоксида циркония и оксида алюминия «Тронокс 828» (приложение: лист спецификации):
Физико-механические характеристики
Содержание TiO<sub>2</sub>
95%
Плотность
4,1 г/см<sup>3</sup>
Маслоемкость
18 г/100 г
Показатель рН
7,5
Средний размер частиц
0,19 мкм
Крон желтый по ГОСТ 478-88 и углерод технический по ГОСТ 7885-86.
В качестве пластификатора используются хлорпарафин ХП-470 по ТУ 6-01-16-90 и дибутилфталат по ГОСТ 8728-78.
В качестве органических растворителей используются толуол по ГОСТ 5789-78, этилацетат по ГОСТ 8981-78.
В качестве загустителя используется органическое производное монтмориллонита «Бентоне SD-2», представляющего собой реологическую присадку на основе органических модификаций слоистых силикатов (приложение: лист спецификации фирмы «Реокс», «ИНК» Германия):
Состав
Органическое производное
монтмориллонита
Цвет
Слабая кремовая окраска
Внешний вид
Твердодисперсный порошок
Размер частиц (в дисперсном виде)
>1 мкм
Плотность
1,62 г/см<sup>3</sup>
В качестве диспергатора краска содержит смесь натуральных фосфолипидов «Соя лецитин».
Соя лецитин «Nalec 10-F» (приложение: лист спецификации фирмы BYK-CHEMIE, Германия):
Физико-механические характеристики
Состав
Смесь натуральных фосфолипидов
Содержание масла
38%
Вязкость
125 с
Кислотное число
30 мгКОН/г
Общее бактериальное число
5000 гр
Содержание не растворимых в
ацетоне веществ
62%
Соя лецитин «АДЛЕК» (приложение: информационный листок):
Физико-механические характеристики
Состав
Смесь натуральных фосфолипидов
Вязкость при 25°С
10 Па·с
Кислотное число
28 мг КОН/г
Пероксидное число
1
Общее число микроорганизмов
5000 гр
В качестве противоседиментационного средства используется 20%-ный раствор эмульсионной полиэтиленовой смолы в ксилоле «М-П-А 2000Х» (приложение: лист спецификации фирмы «RHEOX Europe NV» Бельгия и патент №4975119, США):
Физико-механические характеристики
Состав
20%-ный раствор эмульсионной
полиэтиленовой смолы
в ксилоле
Форма
жидкость
Цвет
белый
Плотность при 20°С
0,88 г/см<sup>3</sup>
Температура кипения
137°С
Растворимость в воде
не растворяется
Давление пара при 20°С
5 мбар
Краска дорожная разметочная готовится по следующей технологии.
В диссольвер без обогрева загружают органический растворитель, пластификаторы, загуститель, диспергатор, акриловый пленкообразователь, пигменты, наполнитель, противоседиментационное средство и перемешивают 1,5-2,0 часа. Полученную композицию диспергируют в бисерной мельнице.
Готовая краска наносится машинами для разметки дорог или краскораспылителем, валиком или кистью.
В таблице 1 приведены примеры выполнения компонентного состава краски дорожной разметочной.
Испытания свойств краски и покрытий из нее проводятся по стандартным методикам.
Водопоглощение пленкой краски по прототипу определено дополнительно по ГОСТ 21513-76.
Полученные результаты испытаний предлагаемой краски и покрытий в сравнении с прототипом приведены в таблице 2.
Из таблицы 2 видно, что краска дорожная разметочная по изобретению имеет водопоглощение пленкой краски 0,9-1,0% при сохранении значений остальных показателей на том же уровне.